(57)【要約】製紙機のファブリックは、抄紙機の形成セクションに使用可能であり、幅方向（ＣＤ）糸の２つの層を有する。ＣＤ糸と織り合わされるのは、ＭＤ糸のシステムである。ＭＤ糸は、第１のＭＤ糸と第２のＭＤ糸とを有する交差対と、第３のＭＤ糸と第４のＭＤ糸とを有する第２の対と、を含む交互の対にグループ分けされる。第１のＭＤ糸および第２のＭＤ糸は結合して、第１の層の各ＣＤ糸を織り、第１の層および前記第２の層の間に交差する。対の左および右の縦糸は、隣接する対からの類似隣接糸が隣接する対からの非類似隣接糸からのＭＤセルの長さに等しいかまたは短いＭＤセルの長さを有するように、整列配置される。第３のＭＤ糸はＣＤ糸の第１の層と織り合わされ、第４のＭＤ糸はＣＤ糸の第２の層と織り合わされる。このようにして、排水および交差点の地形的マーキングを最小限にする対の縦糸の３層形成ファブリックが作られてもよい。
2006503999.tif 000002
【特許請求の範囲】
【請求項１】
製紙機のファブリックであって、
幅方向（ＣＤ）糸の第１の層および第２の層と、
流れ方向（ＭＤ）糸のシステムであって、前記ＭＤ糸は、第１のＭＤ糸と第２のＭＤ糸とを有する交差対と、第３のＭＤ糸と第４のＭＤ糸とを有する第２の対と、を含む対にグループ分けされる流れ方向（ＭＤ）糸のシステムと、
を具備し、
前記交差対は、前記第１のＭＤ糸および前記第２のＭＤ糸が結合して前記第１の層の各ＣＤ糸を織り前記第１の層および前記第２の層の間に交差するように、ＣＤ糸の前記第１および第２の層と織り合わされ、
前記対の前記糸は、隣接する対からの類似隣接糸が隣接する対からの非類似隣接糸からのＭＤセルの長さに等しいかまたは短いＭＤセルの長さを有するように、整列配置され、
前記第３のＭＤ糸はＣＤ糸の前記第１の層と織り合わされ、前記第４のＭＤ糸はＣＤ糸の前記第２の層と織り合わされる、製紙機のファブリック。
【請求項２】
前記ファブリックは、３層形成ファブリックである、請求項１に記載の製紙機のファブリック。
【請求項３】
ＣＤ糸の前記第１の層は前記ファブリックの形成側を形成し、ＣＤ糸の前記第２の層は前記ファブリックの着用側を形成する、請求項１に記載の製紙機のファブリック。
【請求項４】
前記交差対は、繻子織りモチーフに配列される、請求項１に記載の製紙機のファブリック。
【請求項５】
前記交差対は、綾織りモチーフに配列される、請求項１に記載の製紙機のファブリック。
【請求項６】
前記第１および第２の層の間にＣＤ糸の第３の層をさらに含む、請求項１に記載の製紙機のファブリック。
【請求項７】
前記ファブリックは、１：１のシュート率を有する、請求項１に記載の製紙機のファブリック。
【請求項８】
前記ファブリックは、２：１のシュート率を有する、請求項１に記載の製紙機のファブリック。
【請求項９】
前記ファブリックは、２０ハーネス配列に作られる、請求項１に記載の製紙機のファブリック。
【請求項１０】
前記ファブリックは、４０ハーネス配列に作られる、請求項１に記載の製紙機のファブリック。
【請求項１１】
前記ＭＤ糸の少なくともいくつかは、ポリアミド糸、ポリエステル糸、ポリフェニレンサルファイド樹脂糸、改質熱ポリエステル糸、加水分解ポリエステル糸および汚染耐性ポリエステル糸、ポリ（シクロヘキサンジメチレンテレフタレートイソフタレート）糸、および、ポリエーテルエーテルケトン糸の１つである、請求項１に記載の製紙機のファブリック。
【請求項１２】
前記ＣＤ糸の少なくともいくつかは、ポリアミド糸、ポリエステル糸、ポリフェニレンサルファイド樹脂糸、改質熱ポリエステル糸、加水分解ポリエステル糸および汚染耐性ポリエステル糸、ポリ（シクロヘキサンジメチレンテレフタレートイソフタレート）糸、および、ポリエーテルエーテルケトン糸の１つである、請求項１に記載の製紙機のファブリック。
【請求項１３】
前記ファブリックは、平らに織られてもよく、または、エンドレス形態であってもよい、請求項１に記載の製紙機のファブリック。
【請求項１４】
前記第１の層および前記第２の層の前記ＣＤ糸は、それに対して垂直に積み重ねられた位置にある、請求項１に記載の製紙機のファブリック。
【請求項１５】
前記交差対の各ＭＤ糸は、前記第１の層および前記第２の層の間に交差するときに少なくとも１つのＣＤ糸上を通る、請求項１に記載の製紙機のファブリック。
【請求項１６】
３本の縦糸ビームが使用される、請求項１に記載の製紙機のファブリック。
【請求項１７】
４本以上の縦糸ビームが使用される、請求項１に記載の製紙機のファブリック。
【請求項１８】
同一ＣＤ線に沿った交差の類似糸が反対方向に延在する場合には、前記ファブリックは、ファンシードローを通ってルームに織られ、前記交差パターンは織りパターンリピートの２の倍数である、請求項１に記載の製紙機のファブリック。
【請求項１９】
前記対の縦糸バインダは、底部側織りの一体化部分である、請求項１に記載の製紙機のファブリック。
【請求項２０】
前記対の縦糸バインダは、底部側織りでバインダとして作用する、請求項１に記載の製紙機のファブリック。
【請求項２１】
前記対の縦糸バインダは、少なくとも１つの頂部側ＭＤ糸によって分離される、請求項１に記載の製紙機のファブリック。
【発明の詳細な説明】
【技術分野】
【０００１】
本発明は、製紙業に関する。より具体的には、本発明は、抄紙機の形成セクション用の形成ファブリックに関する。
【背景技術】
【０００２】
製紙過程中に、繊維性スラリーすなわちセルロース繊維の水系分散を、抄紙機の形成セクションの可動形成ファブリックに置くことによって、セルロース繊維ウェブが形成される。大量の水が形成ファブリックを通ってスラリーから排出され、形成ファブリックの表面にセルロース繊維ウェブを残す。
【０００３】
新規に形成されたセルロース繊維ウェブは、形成セクションからプレスセクションへ進み、これは一連のプレスニップを含む。セルロース繊維ウェブは、プレスファブリックによって支持されるプレスニップを通って進むか、または、しばしばそうであるように、２つのそのようなプレスファブリックの間を進む。プレスニップにおいて、セルロース繊維ウェブは圧縮力を受け、圧縮力がウェブから水を搾り、ウェブ内のセルロース繊維を互いに接着しセルロース繊維ウェブを紙シートにする。水は、単数または複数のプレスファブリックによって受け入れられ、理想的には紙シートに戻らない。
【０００４】
紙シートは最終的にはドライヤーセクションへ進み、これは、少なくとも１つの一連の回転可能なドライヤードラムまたはシリンダを含み、これは蒸気によって内部的に加熱される。新規に形成された紙シートは、ドライヤーファブリックによって一連のドラムの各々のまわりに順次に曲がりくねった経路に方向づけられ、これは、紙シートをドラムの表面に対して近接して保持する。加熱されたドラムは、蒸発によって紙シートの含水量を所望のレベルへ減少する。
【０００５】
形成、プレスおよびドライヤーファブリックは、すべて抄紙機上でエンドレスループの形態を取り、コンベヤのやり方で機能することを認識するべきである。製紙は、かなりの速度で進行する連続過程であることをさらに認識するべきである。すなわち、繊維性スラリーが、形成セクションで形成ファブリック上に連続して置かれ、一方、新規に製造された紙シートは、ドライヤーセクションから出た後に、連続してロールに巻かれる。
【０００６】
プレスファブリックもまた、紙シートの表面の仕上げに参加する。すなわち、プレスファブリックは、滑らかな表面および均一で弾性のある構造物を有するように設計され、そのため、プレスニップを通って進む中で、滑らかでマークのない表面が紙に与えられる。
【０００７】
プレスファブリックは、プレスニップの湿った紙から搾り出される大量の水を受け入れる。この機能を満たすために、水を出すためにプレスファブリック内に、文字通り、空間がなければならず、これは一般に空隙容量と称されており、また、ファブリックは、全耐用年数の間、水に対して適切な浸透率を有さなければならない。最後に、プレスファブリックは、湿った紙から受け入れた水が、プレスニップから出るときに紙へ戻り紙を再度湿らせるのを防止することができなければならない。
【０００８】
紙シートは最終的にはドライヤーセクションへ進み、これは、少なくとも１つの一連の回転可能なドライヤードラムまたはシリンダを含み、これは蒸気によって内部的に加熱される。新規に形成された紙シートは、ドライヤーファブリックによって一連のドラムの各々のまわりに順次に曲がりくねった経路に方向づけられ、これは、紙シートをドラムの表面に対して近接して保持する。加熱されたドラムは、蒸発によって紙シートの含水量を所望のレベルへ減少する。
【０００９】
織られたファブリックは多くの異なる形態を取る。たとえば、それらは、エンドレスに織られてもよく、または、平らに織られてもよく、または、実質的に、シーム付エンドレス形態にされてもよい。
【００１０】
本発明は、具体的には形成セクションに使用される形成ファブリックに関する。形成ファブリックは、製紙過程中に重要な役割を演じる。その機能の１つは、上記に暗示されるように、製造されている紙製品を形成しかつプレスセクションへ運ぶことである。
【００１１】
しかし、形成ファブリックは、水の除去およびシート形成問題にも対処する必要がある。すなわち、形成ファブリックは、水が通過するのを可能にし（すなわち、排水の速度を制御する）、一方、同時に、繊維および他の固体が水とともに通過するのを防止するように設計される。排水の発生が速すぎたり遅すぎたりする場合には、シートの品質および機械の効率が損害を受ける。排水を制御するために、一般に空隙容量と称される水を排出するための形成ファブリック内の空間は、厳密に設計されなければならない。
【００１２】
最新の形成ファブリックが、抄紙機の必要条件に合致して設計された広く様々なスタイルで製造され、製造されている紙の等級用に抄紙機上に設置される。一般に、モノフィラメント、パイルモノフィラメント、マルチフィラメントまたはパイルマルチフィラメントの糸から織られた基本的なファブリックを含み、また、単層であっても複層であってもよい。糸は典型的に、抄紙機クロージング業界の当業者によってこの目的のために使用される、ポリアミドおよびポリエステル樹脂等の数種類の合成ポリマー樹脂のいずれの１つから抽出される。
【００１３】
本発明は、複数層ファブリックを一緒に保持するために一体化流れ方向（ＭＤ）結合糸の対を使用する形成ファブリックにおける望ましくない排水マークを解体するファブリックを説明する。先行技術において、ＭＤ糸は、少なくとも１０％のバインダかまたは多くとも１００％のバインダから構成されてもよい。対の一体化ＭＤ糸を備えたファブリックを説明する参照文献として、これらの対が頂部織りの一体化部分であるが底部織りでは結合糸として作用する［特許文献１］、少なくとも１０％のＭＤ糸を構成し、頂部織りおよび底部織りの両方の一体化部分であるこれらの対に焦点を当てる［特許文献２］、および、これらの対から構成されたＭＤ糸を１００％有する［特許文献３］が挙げられる。Ｏｅｓｔｅｒｂｅｒｇ、ＶｏｈｒｉｎｇｅｒおよびＪｏｈａｎｓｓｏｎの不利点は、強い頂部側対角線か、または、どのように糸が互いに交差し織られた布に整列配置するかから形成された強い排水対角線である（Ｖｏｈｒｉｎｇｅｒ特許は、下記に詳細に説明される）。
【００１４】
図３は、Ｊｏｈａｎｓｓｏｎ特許の教示にしたがって織られたファブリックの形成側の図である。Ｊｏｈａｎｓｓｏｎ特許は、２層形成ファブリックを記載し、布の頂部側および底部側を交代に作るＭＤ糸の対から作られる１つの縦糸システムを備える。対の一方は頂部側織りパターンを織っており、他方は底部側織りパターンを織っている。次いで、対は、布の頂部側および底部側の間に交差し、そのため、織りパターンの頂部側を織る糸は今は底部側を織っておりかつその逆である。Ｊｏｈａｎｓｓｏｎに記載されたように、対は、ＭＤ糸の１００％を構成する。図３において、対の２つの糸が互いに交差する交差点３００が、円で囲まれる。どのように交差点が整列し強い地形的対角線パターンを作るかに注意されたい。対角線３１０は、同一対角線パターンに沿った交差点の配列を強調表示する。残念ながら、１００％対の一体化ＭＤ糸を使用するときには、対角線パターンを整列する交差点によって形成されたこの強い地形的欠陥を排除するほど十分に離して交差点を広げることは不可能である。
【００１５】
形成ファブリックの設計は、さらに、所望の繊維サポートとファブリック安定性との間の妥協を必要とする。微細なメッシュファブリックは、所望の紙表面特性を提供してもよいが、そのような設計は、所望の安定性を欠き、結果としてファブリックの寿命は短くなる。対称的に、粗いメッシュファブリックは、繊維サポートを犠牲にして、安定性と長い寿命とを提供する。設計の二律背反を最小限にしサポートと安定性との両方を最適にするために、複層ファブリックが開発された。たとえば、２層および３層のファブリックにおいて、形成側はサポート用に設計され、一方、着用側は安定性のために設計される。
【００１６】
加えて、３層設計では、ファブリックの形成表面が、着用表面とは無関係に織られることが可能である。この独立性のため、３層設計は、高いレベルの繊維サポートおよび最適な内部空隙容量を提供することができる。このようにして、３層は、単層および２層設計に対して、排水に大幅な改良を提供することができる。
【００１７】
本質的に、３層ファブリックは２つのファブリック、すなわち形成層および着用層から構成され、結合糸によって一緒に保持される。結合は、ファブリックの全体的一体性に極めて重要である。３層ファブリックの１つの問題は、２層の間の相対な滑りであり、これは経時的にファブリックを壊す。加えて、結合糸は、形成層の構造を破壊する可能性があり、結果として紙にマークを付ける。
【特許文献１】米国特許第４，５０１，３０３号明細書（Ｏｅｓｔｅｒｂｅｒｇ特許）
【特許文献２】米国特許第５，１５２，３２６号明細書（Ｖｏｈｒｉｎｇｅｒ特許）
【特許文献３】米国特許第４，６０５，５８５号明細書（Ｊｏｈａｎｓｓｏｎ特許）
【発明の開示】
【発明が解決しようとする課題】
【００１８】
本発明は、対の縦糸３層ファブリックであり、隣接する対からの類似隣接糸は、隣接する対からの非類似隣接糸からのＭＤセルの長さに等しいかまたは短いＭＤセルの長さを有する。本発明は、縦糸交差点および交差点における左および右の縦糸の配列から生じる地形的なマークおよび排水マークを最小限にする問題に解決を提供する。本発明はまた、ファブリックの層の間の滑りを最小限にする。
【課題を解決するための手段】
【００１９】
したがって、本発明は、形成ファブリックであるが、抄紙機の形成セクション、プレスセクションおよび乾燥セクションに適用が見出される。
【００２０】
ファブリックは、幅方向（ＣＤ）糸の第１の層および第２の層を含む対の縦糸結合糸の最適配列を有する３層形成ファブリックである。ＣＤ糸の第１の層はファブリックの形成側を形成し、ＣＤ糸の第２の層はファブリックの着用側を形成する。ＣＤ糸と織り合わされるのは、流れ方向（ＭＤ）糸のシステムである。ＭＤ糸は、第１のＭＤ糸と第２のＭＤ糸とを有する交差対と、第３のＭＤ糸と第４のＭＤ糸とを有する第２の対と、を含む対にグループ分けされる。交差対は、ＣＤ糸の第１および第２の層と織り合わされる。この対は、第１のＭＤ糸および第２のＭＤ糸の輪郭が対称的であるならば、１つの縦糸ビームから織ることができる。対の非対称縦糸輪郭が望ましい場合には、２本のビームを使用して交差対を織ることができる。第３のＭＤ糸は、その独自の縦糸ビームから来るＣＤ糸の第１の層と織り合わされ、第４のＭＤ糸は、その独自の縦糸ビームから来るＣＤ糸の第２の層と織り合わされる。対称的な縦糸輪郭を有する交差対を備えたパターンを織るために少なくとも３本の縦糸ビームが必要であり、交差対が非対称的な縦糸輪郭を有する場合には少なくとも４本の縦糸ビームが必要である。
【００２１】
ファブリックは、エンドレス形態の形成セクションに配置される。本発明のファブリックパターンは、縦糸交差点の配列および各交差対の糸の整列配置から生じる排水マーキングおよび地形的なマーキングを最小限にする。これは、隣接する対からの非類似隣接糸からのＭＤセルの長さに等しいかまたは短いＭＤセルの長さを有する隣接する対からの類似隣接糸によって達成される。特に有用な場合には、ＣＤの交差点リピートパターンの長さがＣＤ織りパターンリピートに分割することができ、結果は２の倍数であり、同一ＣＤ線に沿った交差の類似糸が反対方向に延在するときに、ルームが「ファンシー」ドローを通る場合には、パターンリピート用のフレームの半数でルームにパターンを織ることができる。必要なルームはコストがより低くかつあまり複雑ではないため、これは、製造業者には有利である。
【００２２】
本発明の他の態様は、ファブリックが、第１および第２の層の間にＣＤ糸の第３の層をさらに含んでもよいことを含む。ファブリックのシュート率は変動してもよく、たとえば、１：１または２：１のシュート率である。さらに、第１の層および第２の層のＣＤ糸は、垂直に積み重ねられた位置になくてもよい。加えて、交差対の各ＭＤ糸は、第１の層と第２の層との間に交差するときには、異なる数の連続的なＣＤ糸上を通ってもよい。
【００２３】
本発明は、次に、図面を頻繁に参照しながら、より完全に詳細に説明される。
【００２４】
本発明をより完全に理解するために、下記の説明および添付の図面が参照される。
【発明を実施するための最良の形態】
【００２５】
図３に示されるＪｏｈａｎｓｓｏｎ特許に教示されたファブリックによって呈された強い対角線の交差パターン３１０を阻止するために、本発明は、交差点を広げるために、交差対の間に第２のＭＤ糸対を織る。この第２の対の糸の少なくとも一方は、形成側織りパターンの一部である。これらの追加糸は、結果として第２の縦糸システムになり、結果として得られるファブリック構造物は、３層になる。交差対は、今や、頂部側と底部側を一緒に結合する結合糸を構成し、頂部側織りの一体部分である。必要なＭＤ引っ張り強さを加えるために、第３の縦糸システムが第２の縦糸システムの下に加えられる。この第３の縦糸システムは布の着用側を構成し、交差対は着用側を結合するか、または、この底部側織りの一体部分として作用するかのいずれかである。
【００２６】
図１は、繻子織り交差配列における対の縦糸ファブリックの形成側（ＦＳ）平面図の例を示し、対の左および右の縦糸は、隣接する対からの類似隣接糸が隣接する対からの非類似隣接糸からのＭＤセルの長さよりも長いＭＤセルの長さを有するように整列配置されるが、これは望ましくない。図２は、繻子織り交差配列における本発明による対の縦糸ファブリックの形成側（ＦＳ）平面図を示し、対の左および右の縦糸は、隣接する対からの類似隣接糸が隣接する対からの非類似隣接糸からのＭＤセルの長さよりも短いＭＤセルの長さを有するように整列配置され、これは最適である。本発明は３層ファブリックに関するため、織りは、別個の形成側層と着用側層とを有する。着用側パターンは示されない。各層は、ＣＤ糸の独自のセットから構成される。パターンは、ＣＤ糸の各セット後に、形成側層と着用側層との両方で繰り返される。このようにして、図１および図２の図は、ＭＤ方向における１つの完全なパターンを示す。
【００２７】
本発明は、交互の対にグループ分けされる４つのＭＤ糸を使用する。図１および２の各欄は、一対のＭＤ縦糸に対応する。ＭＤ縦糸の第１の対の各糸は、形成側層または着用側層のみを織る。したがって、第１の欄１００（図１および２）は、第１の対の形成縦糸を示し、縦糸ナックルは、「Ｘ」１０１で示される。縦糸の第２の対は、交差対であり、形成側層と着用側層との間を織る。したがって、図１および２の第２の欄１１０は、交差対に縦糸を含む。これらの図において、交差対の左糸によって形成された縦糸ナックルは、「Ｘ」１１１で示されるが、単一の影付きボックスで示される交差１２０と同一の欄に入り、交差対の右糸によって形成された縦糸ナックルは、「Ｘ」で示されるが、ナックル１３０の配列は、欄を上下に垂直に延在する影付きボックスで強調表示される。たとえば、図１の第２の欄において、右糸は形成側に５ナックル織り、次いで着用側に交差し、一方、左糸は、５ナックルの間、形成側へ交差する前に着用側で織る。どちらの点で、右縦糸および左縦糸の両方が再度交差する。したがって、図１および２の１つおきの欄によって示されるように、交差対の各糸は、他方の層へ交差する前に、層の多数のＣＤ糸にかかる。ボックス１４０は、右糸が、隣接する対で互いに隣接するパターンにあるセルを強調表示する。ボックス１５０は、左糸が、隣接する対で互いに隣接するパターンにあるセルを強調表示する。ボックス１６０は、一方の対からの左糸と隣接する対からの右糸とが互いに隣接するパターンにあるセルを強調表示する。隣接する対からの類似隣接糸によって生じたセル（１４０および１５０）のＭＤの長さが隣接する対からの非類似隣接糸によって生じたセル（１６０）よりも長いときには、パターンは紙シートの強い対角線マークに対応する広い対角線バンドを有する。図１および２の重なり合った対角線は、パターンの各交差対の左および右糸の配列によって形成された対角線パターンを示す。図２の対角線は、図１の対角線よりも垂直により近く配向され、したがって、対の左および右糸の整列配置によって生じた排水パターンを大幅に減少することに注意されたい。これは、図２では、隣接する対からの類似隣接糸によって生じたセル（１４０および１５０）のＭＤの長さが、隣接する対からの非類似隣接糸によって生じたセル（１６０）に等しいかまたは短いからである。図２は、交差と左および右との最良の組み合わせを提供し、したがって、本発明の好適な実施形態である。
【００２８】
図２はまた、同一のＣＤ線に沿った交差の類似糸が反対方向に延在する交差配列も示す。円２００および方形２１０は、交差リピートにおける同一交差点を強調表示する。しかし、右および左の糸は、これらの交差では反対のやり方で延在する。円２００によって強調表示された交差で右糸は上向きに延在し、一方、方形２１０によって強調表示された交差で右糸は下向きに延在する。
【００２９】
図２のパターンは、４０ＭＤ糸リピート（常に頂部に２０糸）であり、ストレートドローでは４０フレームルームに、または、「ファンシー」ドローでは２０フレームルームに、織ることができる。図１は、同一のＣＤ線に沿った交差の類似糸が同一方向に延在する交差配列を示し、したがって、交差パターンおよび織りパターンは同一のリピートの長さを有し、ファンシードローではルームに半数のフレームで、織ることができない。図６は、本発明にしたがって３層ファブリックを織るために、３本の縦糸ビームを有する「ファンシー」ドローにおける１つの特定のハーネスルーム設定の概略図である。比較のために、図５は、ストレートドローにおける類似のハーネスルーム設定の概略図である。図５および６において、流れ方向（ＭＤ）は垂直であり、幅方向（ＣＤ）は水平である。各欄はＭＤ糸であり、各列は、ルーム上のフレームを示す。示されたファンシードローハーネス６１０およびストレートドローハーネス６００は、図６では同一のフレームに沿っていることに注意されたい。ファンシードローは、同一のＣＤ線に沿った交差の類似糸が反対方向に延在するファブリックを織るときにルームハーネスの必要な数を半分に減らし、交差パターンのリピートの長さは織りパターンのリピートパターンに分割することができ、結果は、２の倍数である。本発明は、１６および２０のハーネスルーム、および、他の数のハーネスを有するルームに適用可能である。事実、交差および各交差対の左および右の縦糸を分散させるのに、４０縦糸リピートが最適である。各ビームの織りパターンは後述される。本発明は図示のように３ビームの実施形態に実施されることが好ましいが、対の縦糸が非対称輪郭を有するならば、４つ以上のビームで実施されてもよい。交差対もまた、２つ以上の頂部および底部のＭＤ糸によって分離されてもよい。この図および他の図における製紙機のファブリックの糸の間のスーペースは、明瞭化のために誇張されている。ファンシードローは、半数のフレームが必要であるため、適用可能である場合には、製造業者には有益である。
【００３０】
図４は、Ｖｏｈｒｉｎｇｅｒ特許にしたがった対の縦糸ファブリックの形成側（ＦＳ）平面図を示す。交差縦糸の対は、ここでは、３本の頂部ＭＤ糸によって分離される。ＣＤパターンは、対の左および右糸の整列配置によって形成されることに注意されたい。これは、それが紙シートへ導入するＣＤ排水マーキングのため、望ましくない。この交差配列は、隣接する対からの類似隣接糸は、隣接する対からの非類似隣接糸からのＭＤセルの長さに等しいＭＤセルの長さを有するように整列配置される。この場合、同一ＣＤ線に沿った交差の類似糸は、望ましくない排水マークを最小限にするために、反対方向に延在しなければならない。このファブリックは、同一ＣＤ線に沿った同一交差４００を強調表示する円によって示されるように、同一方向に延在する同一ＣＤ線に沿った交差に類似糸を有する。
【００３１】
図７のＡおよびＢは、織られたファブリックの形成側の図を示し、ａ）隣接する対からの類似隣接糸が隣からの非類似隣接糸からのＭＤセルの長さよりも長いＭＤセルの長さを有するように整列配置された対における左および右の縦糸を備えた繻子織り交差配列と、ｂ）隣接する対からの類似隣接糸が隣接する対からの非類似隣接糸からのＭＤセルの長さよりも短いＭＤセルの長さを有するように整列配置された対における左および右の縦糸を備えた繻子織り交差配列と、を備える。図７のＡの写真は、２０ＭＤ糸リピートに織られたファブリックの形成側を示し、頂部側は平織りであり、底部側は、底部側糸の１つにつき２つの頂部側ＣＤ糸を備えた５シェッドである。このファブリックは、対のＭＤバインダから構成される合計縦糸システムの５０％を有する。円７００は、１本のＣＤ線に沿った交差点を強調表示する。ボックス７２０は、ＭＤ糸の単一対を強調表示する。縦糸の５０％はこれらの対であることに注意されたい。対は、１つの頂部ＭＤ糸と、頂部ＭＤ糸の下に積み重ねされる１つの底部ＭＤ糸と、によって分離される。
【００３２】
図７のＡのパターンではあるが、交差点は形成側中に等しく分布され、それによって、強い地形的な対角線マークを排除する。強い排水対角線は今やファブリックへ内的に明らかである。この排水対角線問題は、図８のＡに明らかであり、これは、図７のＡのファブリックを通して伝達された光の写真を示す。強い対角線の暗い区域および明るい区域に注意されたい。より暗い区域は布の閉じた区域を表し、一方、明るい部分はより開いた区域を表す。排水は暗い区域で妨げられ、したがって望ましくない排水マークを紙に残す。
【００３３】
この排水問題は、対における左および右の縦糸の配列による。対における左および右の縦糸は、隣接する対からの類似隣接糸が隣接する対からの非類似隣接糸からのＭＤセルの長さよりも長いＭＤセルの長さを有するように、整列配置される。この配列は、究極的に、図８のＡによって示される排水マークへ導く。このファブリックはまた、同一方向に延在する同一ＣＤ線に沿った交差に類似糸も有する。図７のＡに見られるように、各円７００は、１本のＣＤ線に沿った対の左および右糸の交差点を強調表示する。交差点で、すべての右糸は上向きに延在し、すべての左糸は下に延在する。
【００３４】
排水マーク問題を排除するために、交差対の糸の位置を整列配置する必要がある。本発明によるファブリックは図７のＢに示される。このファブリックは図７のＡのファブリックに類似しているが、隣接する対からの類似隣接糸が隣接する対からの非類似隣接糸からのＭＤセルの長さよりも短いＭＤセルの長さを有するように、対における左および右糸が整列配置されることを除く。このファブリックは、反対方向に延在する同一ＣＤ線に沿った交差に類似糸を有する。対は、交差７００から上向きに延在する対における左糸から、交差７１０で下向きに延在する対における左糸へ行く。図８のＢの伝達された光の写真に見られるように、強い暗い対角線が排除され、明るいスポットおよび暗いスポットがより均一に分布される。交差点が最適な地形的特性のために分布されるだけではなく、対における左および右糸の位置もまた、最適排水特性を形成する。
【００３５】
図９のＡおよびＢは、本発明による対の縦糸３層の特定の例の断面図である。図９のＡは、１：１のシュート率パターンを示し、対の縦糸は底部側着用の一体化部分として作用する。図９のＢは、２：１のシュート率パターンを示し、対の縦糸は底部側へのバインダとして作用する。図９のＡにおいて、偶数のＣＤ糸が形成側の層を形成し、一方、奇数のＣＤ糸が着用側の層を形成する。
【００３６】
公差縦糸対は、第１の縦糸９０１と第２の縦糸９０２とを含む。第２の縦糸対は、形成側縦糸９０３と着用側縦糸９０４とを含む。縦糸９０３は、形成側織りパターンに寄与しかつ交差を分離するために対の内部バインダの間に織られる第２の縦糸システムを例示する。縦糸９０４は、第２の縦糸システムの下に直接積み重ねられかつ着用側織りパターンに寄与する第３の縦糸システムを例示する。公差対の縦糸はバインダとして作用することができるか、または、ファブリックの着用側の一体化部分であることができる。このようにして、本発明の第１の実施形態は、第１の縦糸ビームから来る第１の対の公差縦糸を有し、一方、第２の対の縦糸の各縦糸は別個の縦糸ビームから来る。この実施形態は、合計ＭＤ縦糸システムの５０％を構成する対を含む。第２および第３の縦糸システムは、各々が、合計縦糸システムの２５％に寄与する。
【００３７】
本発明の別の態様は、パターンが、形成側から着用側へのシュート率が１：１、２：１、３：２であるか、または、業界で公知の他のいずれのシュート率を有してもよいことを含む。形成側シュートは、着用側シュート上に積み重ねられても積み重ねられなくてもよい。ファブリックは３つの積み重ねられたシュートを含んでさえもよく、したがって、第１の層と第２の層との間にＣＤ糸の第３の層を含む。加えて、公差対の各ＭＤ糸は、第１の層と第２の層との間に交差するときに、異なる数の連続したＣＤ糸上を通ってもよい。公差縦糸は、着用側パターンと一体的に織ることができるか、または、バインダとして作用することができる。公差縦糸は、繻子織りモチーフに公差することができるか、または、まっすぐな綾織りモチーフを有することができる。３つの積み重ねられたシュートのファブリックにおいて、公差縦糸は表面から中心層へ、または、表面から表面へ、織ってもよく、一方、着用側縦糸は、着用側から中心層へ、または、着用側のみに織ってもよい。これらの例は、単に本発明の代表的な例を表すものであり、本発明を限定することを意味するものではないことに注意されたい。
【００３８】
本発明によるファブリックは、モノフィラメント糸のみを含むことが好ましい。具体的には、ＣＤ糸は汚染防護ポリエステルモノフィラメントであってもよい。そのような汚染防護は、標準のポリエステルよりも変形可能であり、結果として、より非変形可能な糸に比較して、比較的低い浸透率（１００ＣＦＭ等）を有するようにファブリックをより容易に織ることが可能であってもよい。ＣＤおよびＭＤ糸は、１つまたはそれ以上の異なる直径を備えた円形断面形状を有してもよい。さらに、円形断面形状に加えて、１つまたはそれ以上の糸は、矩形断面形状または非円形断面形状等の他の断面形状を有してもよい。
【００３９】
ＣＤ糸は、抄紙機クロージング用にそのような糸を製造するのに使用されるいずれの合成ポリマー樹脂の円形断面のモノフィラメント糸であってもよい。ポリエステルおよびポリアミドは、そのような材料の２つの例にすぎない。そのような材料の他の例として、「リトン（ＲＹＴＯＮ）」（登録商標）の名前で市販されているポリフェニレンサルファイド樹脂（ＰＰＳ）、および、同一出願人による米国特許第５，１６９，４９９号に開示されかつ「サーモネティクス（ＴＨＥＲＭＯＮＥＴＩＣＳ）」（登録商標）という商標でアルバニー・インターナショナル社（Ａｌｂａｎｙ  Ｉｎｔｅｒｎａｔｉｏｎａｌ  Ｃｏｒｐ．）が販売しているファブリックに使用される様々な改質熱ポリエステル、加水分解ポリエステルおよび汚染耐性ポリエステルが挙げられる。米国特許第５，１６９，４９９号の教示は、参照してここに組み込まれる。さらに、そのような材料、たとえば、ポリ（シクロヘキサンジメチレンテレフタレートイソフタレート）（ＰＣＴＡ）、ポリエーテルエーテルケトン（ＰＥＥＫ）等も使用することができる。
【００４０】
上記に対する修正は、当業者には明らかであるが、本発明の範囲を超えて本発明をそのような修正をもたらすものではない。特許請求の範囲は、そのような状況をカバーするものと解釈されるべきである。
【図面の簡単な説明】
【００４１】
【図１】隣接する対からの類似隣接糸が隣接する対からの非類似隣接糸からのＭＤセルの長さよりも長いＭＤセルの長さを有するように整列配置された対に、左および右の縦糸を備えた繻子織りクロスオーバー配列の形成側平面図である。
【図２】隣接する対からの類似隣接糸が隣接する対からの非類似隣接糸からのＭＤセルの長さよりも短いＭＤセルの長さを有するように整列配置された対に、左および右の縦糸を備えた繻子織りクロスオーバー配列の形成側平面図である。
【図３】Ｊｏｈａｎｓｓｏｎ特許の教示にしたがって織られたファブリックの形成側の図である。
【図４】Ｖｏｈｒｉｎｇｅｒ特許の教示にしたがったクロスオーバー配列の形成側平面図である。
【図５】ストレートドローでのハーネスルーム設定の１つの特定の例を示す概略図である。
【図６】ファンシードローでのハーネスルーム設定の１つの特定の例を示す概略図である。
【図７】Ａは隣接する対からの類似隣接糸が非類似隣接糸からのＭＤセルの長さよりも長いＭＤセルの長さを有するように整列配置された対に、左および右の縦糸を備えた繻子織りクロスオーバー配列で織られたファブリックの形成側の図である。Ｂは隣接する対からの類似隣接糸が隣接する対からの非類似隣接糸からのＭＤセルの長さよりも短いＭＤセルの長さを有するように整列配置された対に、左および右の縦糸を備えた繻子織りクロスオーバー配列で織られたファブリックの形成側の図である。
【図８】図７のＡおよびＢに示されたファブリックを通って伝達された光を示す図である。
【図９】本発明にしたがって、１：１および２：１シュート率の対の縦糸３層の特定の例の断面図である。
【符号の説明】
【００４２】
１００      形成縦糸
２００      交差
３００      交差点
４００      同一交差
６００      ストレートドローハーネス
７００      交差
９０１      第１の縦糸
９０２      第２の縦糸
【図１】
2006503999.tif 000003
【図２】
2006503999.tif 000004
【図３】
2006503999.tif 000005
【図４】
2006503999.tif 000006
【図５】
2006503999.tif 000007
【図６】
2006503999.tif 000008
【図７】
2006503999.tif 000009
【図８】
2006503999.tif 000010
【図９】
2006503999.tif 000011
【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
製紙機のファブリックであって、
幅方向（ＣＤ）糸の第１の層および第２の層と、
流れ方向（ＭＤ）糸のシステムであって、前記ＭＤ糸は、第１のＭＤ糸と第２のＭＤ糸とを有する交差対と、第３のＭＤ糸と第４のＭＤ糸とを有する第２の対と、を含む対にグループ分けされる流れ方向（ＭＤ）糸のシステムと、
を具備し、
前記交差対は、前記第１のＭＤ糸および前記第２のＭＤ糸が結合して前記第１の層の各ＣＤ糸を織り前記第１の層および前記第２の層の間に交差するように、ＣＤ糸の前記第１および第２の層と織り合わされ、
前記対の前記糸は、隣接する対からの類似隣接糸が隣接する対からの非類似隣接糸からのＭＤセルの長さより長いかまたはより短いＭＤセルの長さを有するように、整列配置され、
前記第３のＭＤ糸はＣＤ糸の前記第１の層と織り合わされ、前記第４のＭＤ糸はＣＤ糸の前記第２の層と織り合わされる、製紙機のファブリック。
【請求項２】
前記ファブリックは、３層形成ファブリックである、請求項１に記載の製紙機のファブリック。
【請求項３】
ＣＤ糸の前記第１の層は前記ファブリックの形成側を形成し、ＣＤ糸の前記第２の層は前記ファブリックの着用側を形成する、請求項１に記載の製紙機のファブリック。
【請求項４】
前記交差対は、繻子織りモチーフに配列される、請求項１に記載の製紙機のファブリック。
【請求項５】
前記交差対は、綾織りモチーフに配列される、請求項１に記載の製紙機のファブリック。
【請求項６】
前記第１および第２の層の間にＣＤ糸の第３の層をさらに含む、請求項１に記載の製紙機のファブリック。
【請求項７】
前記ファブリックは、１：１のシュート率を有する、請求項１に記載の製紙機のファブリック。
【請求項８】
前記ファブリックは、２：１のシュート率を有する、請求項１に記載の製紙機のファブリック。
【請求項９】
前記ファブリックは、２０ハーネス配列に作られる、請求項１に記載の製紙機のファブリック。
【請求項１０】
前記ファブリックは、４０ハーネス配列に作られる、請求項１に記載の製紙機のファブリック。
【請求項１１】
前記ＭＤ糸の少なくともいくつかは、ポリアミド糸、ポリエステル糸、ポリフェニレンサルファイド樹脂糸、改質熱ポリエステル糸、加水分解ポリエステル糸および汚染耐性ポリエステル糸、ポリ（シクロヘキサンジメチレンテレフタレートイソフタレート）糸、および、ポリエーテルエーテルケトン糸の１つである、請求項１に記載の製紙機のファブリック。
【請求項１２】
前記ＣＤ糸の少なくともいくつかは、ポリアミド糸、ポリエステル糸、ポリフェニレンサルファイド樹脂糸、改質熱ポリエステル糸、加水分解ポリエステル糸および汚染耐性ポリエステル糸、ポリ（シクロヘキサンジメチレンテレフタレートイソフタレート）糸、および、ポリエーテルエーテルケトン糸の１つである、請求項１に記載の製紙機のファブリック。
【請求項１３】
前記ファブリックは、平らに織られてもよく、または、エンドレス形態であってもよい、請求項１に記載の製紙機のファブリック。
【請求項１４】
前記第１の層および前記第２の層の前記ＣＤ糸は、それに対して垂直に積み重ねられた位置にある、請求項１に記載の製紙機のファブリック。
【請求項１５】
前記交差対の各ＭＤ糸は、前記第１の層および前記第２の層の間に交差するときに少なくとも１つのＣＤ糸上を通る、請求項１に記載の製紙機のファブリック。
【請求項１６】
３本の縦糸ビームが使用される、請求項１に記載の製紙機のファブリック。
【請求項１７】
４本以上の縦糸ビームが使用される、請求項１に記載の製紙機のファブリック。
【請求項１８】
同一ＣＤ線に沿った交差の類似糸が反対方向に延在する場合には、前記ファブリックは、ファンシードローを通ってルームに織られ、前記交差パターンは織りパターンリピートの２の倍数である、請求項１に記載の製紙機のファブリック。
【請求項１９】
前記対の縦糸バインダは、底部側織りの一体化部分である、請求項１に記載の製紙機のファブリック。
【請求項２０】
前記対の縦糸バインダは、底部側織りでバインダとして作用する、請求項１に記載の製紙機のファブリック。
【請求項２１】
前記対の縦糸バインダは、少なくとも１つの頂部側ＭＤ糸によって分離される、請求項１に記載の製紙機のファブリック。
【請求項２２】
前記ＭＤ糸またはＣＤ糸のうち少なくとも幾本かの断面形状は円形、矩形または非円形である、請求項１に記載の製紙機のファブリック。
【手続補正２】
【補正対象書類名】明細書
【補正対象項目名】００２１
【補正方法】変更
【補正の内容】
【００２１】
ファブリックは、エンドレス形態の形成セクションに配置される。本発明のファブリックパターンは、縦糸交差点の配列および各交差対の糸の整列配置から生じる排水マーキングおよび地形的なマーキングを最小限にする。これは、隣接する対からの非類似隣接糸からのＭＤセルの長さより長いかまたはより短いＭＤセルの長さを有する隣接する対からの類似隣接糸によって達成される。特に有用な場合には、ＣＤの交差点リピートパターンの長さがＣＤ織りパターンリピートに分割することができ、結果は２の倍数であり、同一ＣＤ線に沿った交差の類似糸が反対方向に延在するときに、ルームが「ファンシー」ドローを通る場合には、パターンリピート用のフレームの半数でルームにパターンを織ることができる。必要なルームはコストがより低くかつあまり複雑ではないため、これは、製造業者には有利である。
【国際調査報告】
2006503999.tif 000012
2006503999.tif 000013
2006503999.tif 000014